(57)【要約】  本発明は、第１の基板（２）を第２の基板（２’）と、両基板（２，２’）のコンタクト面（２ｏ，２ｏ’）のところでボンディングする方法であって、以下のステップ、とりわけ以下のシーケンス：保持力ＦＨ１によって前記第１の基板（２）を第１の試料ホルダ（１）の第１の試料ホルダ表面（１ｏ）に保持し、保持力ＦＨ２によって前記第２の基板（２’）を第２の試料ホルダ（１’）の第２の試料ホルダ表面（１ｏ’）に保持するステップと、両前記コンタクト面（２ｏ，２ｏ’）を所定のボンディング開始個所（２０）でコンタクティングし、少なくとも前記第２の試料ホルダ表面（１ｏ，１ｏ’）を加熱温度ＴＨまで加熱するステップと、前記ボンディング開始個所（２０）から両前記基板（２，２’）の側縁部（２ｓ，２ｓ’）にまで進行するボンディングウェーブに沿って、前記第１の基板（２）を前記第２の基板（２’）とボンディングするステップと、有する方法において、前記第２の試料ホルダ表面（１ｏ’）の前記加熱温度ＴＨを、前記ボンディング中に低減させる、ことを特徴とする方法に関する。
2019511830.tif 000002
【特許請求の範囲】
【請求項１】
第１の基板（２）を第２の基板（２’）と、両基板（２，２’）のコンタクト面（２ｏ，２ｏ’）のところでボンディングする方法であって、以下のステップ、とりわけ以下のシーケンス：
・保持力ＦＨ１によって前記第１の基板（２）を第１の試料ホルダ（１）の第１の試料ホルダ表面（１ｏ）に保持し、保持力ＦＨ２によって前記第２の基板（２’）を第２の試料ホルダ（１’）の第２の試料ホルダ表面（１ｏ’）に保持するステップと、
・両前記コンタクト面（２ｏ，２ｏ’）を所定のボンディング開始個所（２０）でコンタクティングし、少なくとも前記第２の試料ホルダ表面（１ｏ，１ｏ’）を加熱温度ＴＨまで加熱するステップと、
・前記ボンディング開始個所（２０）から両前記基板（２，２’）の側縁部（２ｓ，２ｓ’）にまで進行するボンディングウェーブに沿って、前記第１の基板（２）を前記第２の基板（２’）とボンディングするステップと、
を有する方法において、
前記第２の試料ホルダ表面（１ｏ’）の前記加熱温度ＴＨを、前記ボンディング中に低減させる、
ことを特徴とする方法。
【請求項２】
前記ボンディングウェーブの進行状況に基づいて、とりわけヒータをスイッチオフすることによって前記加熱温度ＴＨを低減させる、
請求項１記載の方法。
【請求項３】
前記ボンディングウェーブの進行状況を、測定手段によって少なくとも部分毎に検出する、
請求項１または２記載の方法。
【請求項４】
前記ボンディング中の時点ｔ１に、とりわけ前記第１の基板（２）が前記第１の試料ホルダ（１）から解離するまで、前記保持力ＦＨ１を低減させる、
請求項１から３のいずれか１項記載の方法。
【請求項５】
前記ボンディング中の時点ｔ２に、とりわけ前記第２の試料ホルダ（１’）の上の前記第２の基板（２’）が前記第２の試料ホルダ表面（２ｏ’）に沿って変形可能となるまで、前記保持力ＦＨ２を低減させる、
請求項１から４のいずれか１項記載の方法。
【請求項６】
時点ｔ３に、前記第２の基板（２’）を前記第２の試料ホルダ表面（１ｏ’）から、とりわけ１０ミリバール〜５００ミリバール、好ましくは１０ミリバール〜２００ミリバールの過圧によって換気する、
請求項１から５のいずれか１項記載の方法。
【請求項７】
時点ｔ４に、とりわけ前記ボンディング後に、前記保持力ＦＨ２を増加させる、
請求項１から６のいずれか１項記載の方法。
【発明の詳細な説明】
【技術分野】
【０００１】
本発明は、請求項１に記載の、第１の基板を第２の基板にボンディングする方法に関する。
【背景技術】
【０００２】
半導体産業においては長年、基板同士が互いに対してアライメントされ、互いに結合される。結合、いわゆるボンディング（接合）は、多層基板スタックを形成するために使用される。このような多層基板スタックでは、機能ユニット、とりわけメモリ、マイクロプロセッサ、ＭＥＭＳ等を、互いに結合させ、ひいては互いに組み合わせることが可能である。このような組み合わせ可能性により、多岐にわたる用途が実現可能となる。
【０００３】
機能ユニットの密度は、年々増加している。技術開発の発展により、機能ユニットの大きさはますます小さくなってきている。したがって、密度の増加に伴い、基板１つに対する機能ユニットの個数が増加する。この個数の増加は、部品コストの低下に対して主な責任を負っている。
【０００４】
ますます小型化する機能ユニットの欠点は、特に全ての機能ユニットの、両基板の接合界面に沿った誤差のない、とりわけ完全な重ね合わせを実現することがますます困難になるということにある。
【０００５】
すなわち、今日のアライメント技術における最大の問題は、常に２つの基板、とりわけ２つのウェーハをアライメントマークに基づいて互いに対してアライメントする際にのみ存在するのではなく、第１の基板の各点と第２の基板の各点との相関を誤差なく、とりわけ完全に、ひいては基板の面全体にわたって形成する際にも存在する。経験上、ボンディング過程後における各基板の表面上の構造体は、一般に互いに合同にはならないということが判っている。したがって、２つの基板の一般的な、とりわけ全体的なアライメントと、それに後続するボンディングステップとは、基板表面のどの点においても任意の各点の誤差のない完全な合同性が得られるようにするためには必ずしも充分でない。
【０００６】
公知先行技術では、簡単な全体的なアライメントと、それに後続するボンディング過程とを妨げる２つの根本的な問題が存在する。
【０００７】
１つには、第１および／または第２の基板の構造体の位置が、一般に理論的な位置からずれてしまうことである。このずれには、複数の理由が存在し得る。
【０００８】
たとえば、製造プロセスに誤差が存在していたか、または少なくとも許容誤差を有しているが故に、製造された実際の構造体がその理想的な位置からずれてしまったということが考えられる。この例としては、ステップアンドリピート（Step-And-Repeat）方式のプロセスによるリソグラフィの反復使用が挙げられよう。このようなステップアンドリピート方式のプロセスでは、スタンプを並進移動させる度に、位置に関して小さくとも重大な誤差がもたらされる。
【０００９】
さらに別の、些細でない理由は、機械的な負荷、とりわけ熱的な負荷による基板の変形であろう。基板は、たとえば構造体を製造する時点に所定の温度を有する。この温度は一般に、基板のプロセスフロー全体にわたって維持されるわけではなく、変化する。温度変化に伴って熱膨張が発生し、これによって、最も理想的なケースでは直径が変化し、最も不利なケースでは複雑な熱変形が発生してしまう。
【００１０】
２つには、コンタクティングの直前および本来のボンディング過程の直前において、全ての構造体が誤差なく、とりわけ完全に合同であるような、すなわち重なり合っているような２つの基板であっても、ボンディング過程の間にその合同性を失ってしまう可能性がある。したがって、構造体同士が誤差なく、したがって完全に合同である基板スタックを形成する際に、ボンディングプロセス自体が決定的な影響を与えるのである。
【００１１】
３つには、基板上に載置される層および構造体が、基板内に応力を形成する可能性がある。層はたとえば絶縁層とすることができ、構造体はたとえばスルーシリコンビア（ＴＳＶ）とすることができる。
【００１２】
２つの基板をパーマネントボンディング（永久接合）する際の極めて大きな技術的問題のうちの１つが、個々の基板の間の機能ユニットのアライメント（位置合わせ）精度である。基板はアライメント設備によって互いに対して極めて正確にアライメントされ得るが、しかしボンディング過程自体の間に、基板の歪みが生じるおそれがある。こうして生じた歪みにより、機能ユニットは必ずしも全ての位置において互いに対して適正にアライメントされているとは限らない。基板の特定の点におけるアライメントの不正確性は、歪み、スケーリング誤差、レンズ欠陥（拡大誤差もしくは縮小誤差）等の結果となり得る。半導体産業においては、このような問題にかかわるテーマ領域は全て「オーバレイ（重ね合わせ）」という概念に包含される。このテーマに関する相応する概論は、たとえばMack, Chris著の『Fundamental Principles of Optical Lithography - The Science of Microfabrication』（出版社WILEY、2007年，再版2012年）に記載されている。
【００１３】
各機能ユニットは、実際の製造プロセスの前にコンピュータでデザインされる。たとえば、導体路、マイクロチップ、ＭＥＭＳ、またはマイクロシステム技術を用いて製造可能なあらゆる別の構造体も、ＣＡＤ（computer aided design）プログラムにおいてデザインされる。しかし、機能ユニットの製造中には、コンピュータにおいて構築された理想的な機能ユニットと、クリーンルーム内で製造された実際の機能ユニットとの間に必ず、ずれが存在することが判っている。相違点は、主としてハードウェアの制限、すなわちテクニカルエンジニアリング的な問題に起因し得るが、しかし、しばしば物理的な限界にも起因し得る。すなわち、フォトリソグラフィプロセスにより製造される構造体の解像精度は、フォトマスクのアパーチュアの大きさや、使用される光線の波長により制限される。マスク歪みは直接にフォトレジストに転写される。機械のリニアモータは、規定された許容誤差内で再現可能となる位置にしか到達し得ない。したがって、基板の機能ユニットが、コンピュータにおいて構築された構造体に正確に等しくなり得ないことは不思議ではない。したがって、全ての基板は、既にボンディングプロセスの前に、理想状態からの無視し得ないずれを有しているわけである。２つの基板の、互いに向かい合って位置する２つの機能ユニットの位置および／または形状を、両基板のいずれも結合過程によって歪められないと仮定して比較してみると、一般に既に、両機能ユニットの完全ではない整合が存在していることが判る。なぜならば、これらの機能ユニットは、上で説明した誤差により、理想的なコンピュータモデルから偏倚しているからである。極めて頻度の高い誤差は、図８（http://commons.wikimedia.org/wiki/File:Overlaytypical model terms DE.svg. 24.05.2013およびMack, Chris著の『Fundamental Principles of Optical Lithography- the Science of Microfabrication. Chichester』（出版社WILEY、第312頁、2007年、再版2012年）からの写し）に図示されている。図面に示したように、オーバレイ（重ね合わせ）誤差は、大ざっぱには、全体的なオーバレイ誤差と局所的なオーバレイ誤差、もしくは対称的なオーバレイ誤差と非対称的なオーバレイ誤差とに区別され得る。全体的なオーバレイ誤差は均一であり、したがって場所とは無関係である。全体的なオーバレイ誤差は、互いに向かい合って位置する２つの機能ユニットの間に、位置とは無関係に、同じ偏差を生ぜしめる。典型的な全体的なオーバレイ誤差は、両基板の互いに相対的な並進もしくは回転により生じる誤差Ｉ.およびＩＩ.である。両基板の並進もしくは回転は、それぞれ互いに向かい合って位置する全ての機能ユニットに関する、基板上での相応する並進的もしくは回転的な誤差を発生させる。局所的なオーバレイ誤差は、場所に関連して発生し、主として弾性問題および／または塑性問題および／またはプリプロセスにより発生し、この場合には特に、連続的に伝播するボンディングウェーブにより生ぜしめられる弾性問題および／または塑性問題および／またはプリプロセスにより発生する。図示のオーバレイ誤差のうち、とりわけ誤差ＩＩＩ.およびＩＶ.は「ランアウト（run-out）」誤差と呼ばれる。この「ランアウト」誤差は、特にボンディング過程中での少なくとも１つの基板の歪みにより生じ���。少なくとも１つの基板の歪みにより、第１の基板の機能ユニットも、第２の基板の機能ユニットに関して歪められる。しかし、誤差Ｉ.およびＩＩ.は、同じくボンディングプロセスによって生じ得るが、しかしたいてい誤差ＩＩＩ.およびＩＶ.によって著しく重畳されるので、誤差Ｉ.およびＩＩ.は、極めて検知困難となるか、もしくは測定困難となる。このことは、ｘ方向および／またはｙ方向および／または回転方向の補正を極めて精確に実施可能な最新式のボンダー、とりわけヒュージョンボンダーに当てはまる。
【００１４】
公知先行技術においては、既に、局所的な歪みを少なくとも部分的に減少させることのできる設備が存在している。このことは、アクティブな制御エレメントの使用による局所的な歪み補正である（国際公開第２０１２／０８３９７８号（WO2012/083978A1））。
【００１５】
公知先行技術においては、「ランアウト」誤差を補正するための第１の解決手段が存在する。米国特許出願公開第２０１２００７７３２９号明細書（US20120077329A1）には、下側の基板を位置固定しないことにより、ボンディングの間およびボンディングの後に２つの基板の機能ユニットの間の所望のアライメント精度を得るための方法が記載されている。これにより、下側の基板は境界条件下に置かれておらず、ボンディング過程の間、上側の基板に自由にボンディングされ得る。公知先行技術における重要な特徴は、とりわけ、たいていは真空装置を用いて１つの基板をフラットに位置固定することである。
【００１６】
発生した「ランアウト」誤差は、たいていの場合、コンタクト個所を中心にして放射対称的に増幅しており、したがってコンタクト個所から周面に向かって増大している。このことは、たいていの場合、「ランアウト」誤差の線形に増大する増幅である。特別な条件下では、「ランアウト」誤差は非線形にも増大し得る。
【００１７】
特に最適な条件下では、「ランアウト」誤差は、相応する測定器具（欧州特許第２４６３８９２号明細書（EP2463892））により検出され得るだけでなく、数学的な関数によっても記録され得る。「ランアウト」誤差は、明確に規定された点の間での並進および／または回転および／またはスケーリングであるので、「ランアウト」誤差は有利にはベクトル関数によって記述される。一般に、このようなベクトル関数は関数ｆ：Ｒ２→Ｒ２であり、したがって位置座標の二次元の定義範囲を「ランアウト」ベクトルの二次元の値範囲へ写像する写像規則である。相応するベクトル場の正確な数学的解析はまだ行なわれていないが、しかし関数特性に関する推測は実行される。ベクトル関数は大きな確率を持って、少なくともＣｎｎ≧１関数であり、したがって少なくとも１回、連続的に微分可能である。「ランアウト」誤差はコンタクティング点から縁部へ向かって増大するので、ベクトル関数の発散は、恐らくゼロとは異なる。したがって、ベクトル場は、大きな確率で湧き出し場である。
【００１８】
「ランアウト」誤差は、構造体に関連して最良に求められる。「構造体」とは、第２または第１の基板上の構造体と相関させるべき、第１または第２の基板のあらゆる任意の要素であると理解される。
したがって構造体は、たとえば、
●アライメントマーク
●角部または縁部、とりわけ機能ユニットの角部および縁部
●コンタクトパッド、とりわけスルーシリコンビア（ＴＳＶ）またはスルーポリマービア（ＴＰＶ）
●導体路、
●凹部、とりわけ穴部または窪部
である。
【００１９】
「ランアウト」誤差は、一般に位置に関連しており、数学的な意味では、現実の点と理想的な点との間の変位ベクトルである。「ランアウト」誤差は、一般に位置に関連しているので、理想的にはベクトル場によって表される。以下の記載では、「ランアウト」誤差は、別段の言及がない場合、説明を容易にするためにただ単に点状であるとして見なすこととする。
【００２０】
「ランアウト」誤差Ｒは、２つの成分から組み合わされる。
【００２１】
第１の成分Ｒ１は、「ランアウト」誤差の本質的な部分、すなわち構造体の製造誤差または基板の歪みに起因する部分を記述する。つまり、第１の成分Ｒ１は基板に内在している。この場合、構造体が第１の温度で適切に製造されはしたが、ボンディングプロセスまでに第２の温度への温度変化を受けた場合に、基板が本質的な「ランアウト」誤差も有している可能性があり、これによって熱膨張が発生し、この熱膨張が基板全体、ひいては基板上に存在する構造体も歪ませることとなることに留意すべきである。このような歪みが発生するには、わずか数ケルビンの、それどころか１０分の１ケルビンの温度差だけでもう充分である。
【００２２】
第２の成分Ｒ２は、「ランアウト」誤差の外因性の部分、すなわちボンディングプロセスによって初めて引き起こされる部分を記述する。この外因性の部分は、ボンディングプロセスの前には存在しない。この外因性の部分には特に、基板同士の間に作用する力による、第１および／または第２の基板の局所的および／または全体的な歪みが含まれ、このような力によって、ナノメータ領域の変形が引き起こされ得る。
【発明の概要】
【発明が解決しようとする課題】
【００２３】
本発明の課題は、基板のできるだけどの位置においてもボンディング精度が高められるような、２つの基板をボンディングする方法を提供することである。本発明のさらなる課題は、２つの基板の構造体同士の誤差のない、とりわけ完全な合同性を形成することが可能となるような方法を提示することである。
【課題を解決するための手段】
【００２４】
この課題は、請求項１に記載の特徴により解決される。本発明の有利な発展形態は、従属請求項に記載されている。明細書、特許請求の範囲、および／または図面に記載されている少なくとも２つの特徴からなる全ての組み合わせも、本発明の枠内にある。記載された値範囲では、挙げられた範囲内にある値自体も、限界値として開示されたものとみなされ、かつ任意の組み合わせの形で請求可能であることが望ましい。単一のまたは複数の方法ステップが複数の異なる機器または複数の異なるモジュールにおいて実施可能である場合には、これらの方法ステップはそれぞれ独立した方法として別個に開示される。
【００２５】
本発明の根底をなす思想は、加熱温度ＴＨを既にボンディング中に低減させること、または、ボンディング中にヒータをスイッチオフすることにある。加熱温度ＴＨは、とりわけ基板のボンディング面において、ボンディングのために充分な温度を発生させるために使用される。本発明によるさらに別の実施形態の重要な特徴は、ボンディング中の基板スタックが自由に変形できるようにするために、基板の位置固定をとりわけボンディング中に解除することにある。本発明による第３の実施形態のさらなる重要な特徴は、ボンディング中に基板スタックに、とりわけ基板スタックの界面に換気を施すこと、または加圧することが可能であることある。
【００２６】
第１および／または第２の基板として、とりわけウェーハが考慮の対象となる。
【００２７】
ボンディング、特にパーマネントボンディング、好ましくはヒュージョン接合の際の、本発明において特徴的な過程は、両基板のできるだけ同心的な点状のコンタクティングである。とりわけ、両基板のコンタクティングは非同心的に行なわれる場合もある。非同心的なコンタクト点から伝播するボンディングウェーブは、互いに異なる時間に基板縁部の互いに異なる個所に到達してしまう。相応して、ボンディングウェーブ特性およびこれにより得られる「ランアウト」誤差補償の完全な数学的・物理的な説明が複雑になってしまう。とりわけ、コンタクティング点は基板の中心からそれほど大きく遠ざけられて位置しないので、このことから場合によっては生ぜしめられる効果は、少なくとも縁部においては、無視し得る。可能な非同心的なコンタクティング点と基板の中心との間の距離は、好ましくは１００ｍｍよりも小さく、好ましくは１０ｍｍよりも小さく、さらに好ましくは１ｍｍよりも小さく、極めて好ましくは０.１ｍｍよりも小さく、最も好ましくは０.０１ｍｍよりも小さい。以下において、「コンタクティング」とは、一般に同心的なコンタクティングを意味するものとする。「中心」とは、広義の意味において好ましくは、必要に応じて非対称性分だけ補償された、基本となる理想的な物体の幾何学的な中心点を意味する。すなわち、ノッチを有する工業的に汎用されているウェーハにおいて、中心は、ノッチを有しない理想的なウェーハを取り囲む円の円中心点である。フラット（平らに面取りされた面）を有する工業的に汎用のウェーハでは、中心は、フラットを有しない理想的なウェーハを取り囲む円の円中心点である。同様の考えは、任意に成形された基板にも適用される。しかし、特殊な構成では、「中心」が基板の重心を意味することが有益になり得る。正確な同心的な点状のコンタクティングを保証するためには、中心の孔部と、この孔部内で並進的に運動可能なピンとを備えた上側のマウント装置（基板ホルダ）に、放射対称的な位置固定部が装備される。ピンの代わりに流体、好ましくはガスを加圧のために使用するノズルを使用することも考えられる。さらに、それどころか、両基板のうちの少なくとも一方の基板、好ましくは上側の基板が、重力に基づいて他方の基板の方向に付与された湾曲を有し、したがって前記並進的な接近において、相応する第２の基板に対する十分に小さな間隔において自動的にコンタクティングするというさらに別の前提条件下に、両基板を並進運動によって互いに接近させることのできる装置が設けられると、このようなエレメントの使用を完全に不要にすることができる。
【００２８】
放射対称的な位置固定部／保持部は、設けられた真空穴部、円形の真空リップまたは上側の基板を位置固定することのできる比較可能な真空エレメントである。静電気式のマウント装置の使用も考えられる。上側の基板ホルダに設けられた中心の孔部内のピンは、位置固定された上側の基板の制御可能な撓みのために用いられる。
【００２９】
本発明によるさらに別の実施形態では、第１および／または第２の基板が、試料ホルダにおける過圧および／または負圧の生成によって凹面状および／または凸面状に湾曲されるように、マウント装置を構成することができる。このためにマウント装置には、好ましくは真空通路、および／または、流体流通可能または排気可能な中空空間が設けられている。ピンポイントに加圧するためのノズルの使用は、全体的に構築される圧力に有利になるように、とりわけ省略することが可能である。本発明によれば、基板を封止する実施形態、および／または、他の方法では基板のとりわけ縁部を位置固定する実施形態が考えられる。たとえばマウント装置が、外部雰囲気に対して負圧を形成するように構成されている場合には、基板縁部での密閉で充分である。基板を外側に向かって、すなわち凸面状に湾曲させるためにマウント装置の内部で過圧が形成される場合には、基板は、好ましくは縁部側でとりわけ機械的に位置固定される。基板に裏側から負圧または過圧を加えることによって、基板の湾曲を精確に設定することが可能である。
【００３０】
両基板の中心同士のコンタクティングが行われた後に、上側の基板ホルダの位置固定が、とりわけ制御された状態で少しずつ解除される。上側の基板は、一方では重力により、他方ではボンディングウェーブに沿って両基板の間に作用するボンディング力により、下方へ落下する。上側の基板は、半径方向で中心から側縁部に向かって下側の基板に結合される。こうして、特に中心から側縁部に向かって延びる放射対称的なボンディングウェーブの本発明における形成が行われる。ボンディング過程の間、両基板は、両基板の間に存在するガス、特に空気を、ボンディングウェーブの前方から押し出し、これによってガス封入物なしのボンディング境界面を生ぜしめる。上側の基板は落下時に実質的に一種のガスクッション上に落下する。
【００３１】
第１／上側の基板は、ボンディング開始個所におけるボンディングの開始後に付加的な位置固定を受けない、つまりボンディング開始個所における位置固定は別として、自由に運動し、かつ歪むこともできる。本発明において進行するボンディングウェーブ（波）と、ボンディングウェーブフロントに生じる応力状態と、存在するジオメトリ的（幾何学的）な境界条件とにより、その半径方向の厚さに関して無限小に小さい如何なる円セグメントも歪みを受ける。しかし、基板は剛性的な物体であるので、歪みは中心からの間隔の関数として合計される。このことは、本発明による方法および本発明による装置により取り除くべき「ランアウト」誤差を招く。
【００３２】
したがって本発明は、ボンディングされた両基板の間の「ランアウト」誤差を、特に熱力学的および／または機械的な補償メカニズムによって、ボンディングの際に減少させるか、またはそれどころか完全に回避するための方法および装置にも関する。さらに、本発明は、本発明による装置および本発明による方法を用いて製造される、相応する製品を扱う。
【００３３】
「ランアウト」誤差は、とりわけ基板表面に沿った基板における位置に関連している。とりわけ「ランアウト」誤差は、基板の中心から周辺部に向かって増大することが判っている。このような放射対称的なランアウトは、特に基板がヒュージョン接合される場合に生じ、これらの基板同士は、ピン（pin）によって中心でコンタクトされ、これらの基板のボンディングウェーブは、コンタクティングの後に自律的に、とりわけ放射状に伝播する。
【００３４】
「ランアウト」誤差は、とりわけボンディングウェーブ速度に関連している。一般に、ボンディングウェーブ速度が速くなればなるほど「ランアウト」誤差は大きくなる。したがって本発明によれば、好ましくは１００ｍｍ／秒よりも遅い、好ましくは５０ｍｍ／秒よりも遅い、さらに好ましくは１０ｍｍ／秒よりも遅い、極めて好ましくは１ｍｍ／秒よりも遅い、最も好ましくは０．１ｍｍ／秒よりも遅い、ボンディングウェーブ速度が設定される。本発明による特別な１つの実施形態では、ボンディングウェーブ速度が測定手段によって検出される。
【００３５】
「ランアウト」誤差は、とりわけ（プレ）ボンディングプロセスの開始直前における両基板の間の間隔（gap）に関連している。とりわけ上側の第１の基板が変形手段によって第１の力Ｆ１で変形される限り、基板同士の間の間隔は、位置の関数である。とりわけ基板同士の間の間隔は、縁部において最も大きい。最も小さい間隔は、変形された基板の凸面状の最大値の領域に位置している。したがって、変形された基板の形状も「ランアウト」誤差に対して影響を与える。縁部における基板同士の間の間隔（基板縁部間隔Ｄ）は、ボンディング直前にはとりわけ５ｍｍよりも小さく、好ましくは２ｍｍよりも小さく、さらに好ましくは１ｍｍよりも小さく、極めて好ましくは０．５ｍｍよりも小さく、最も好ましくは０．１ｍｍよりも小さく設定される。凸面状の最大値の下側における基板同士の間の間隔は、ボンディング直前にはとりわけ１ｍｍよりも小さく、好ましくは１００μｍよりも小さく、さらに好ましくは１０μｍよりも小さく、極めて好ましくは１μｍよりも小さく、最も好ましくは１００ｎｍよりも小さく設定される。「ランアウト」誤差は、とりわけ試料ホルダの形式と、これにより得られる各基板の位置固定部／保持部の形式とに関連している。国際公開第２０１４／１９１０３３号（WO2014/191033A1）は、好ましい試料ホルダの複数の実施形態を開示しており、この点に関してこの文献が参照される。本開示のプロセスでは、位置固定の解除後、とりわけ真空固定の解除後に、基板を試料ホルダから解離することが極めて重要である。試料ホルダの表面粗さは、そのうねりができるだけ小さくなるようにできるだけ大きく選択される。大きな表面粗さは、試料ホルダ表面と基板との間のコンタクト個所をできるだけ少なくする。したがって、試料ホルダからの基板の分離が最小限のエネルギコストで実施される。うねりは、好ましくは試料ホルダ表面によって「ランアウト」のための新たな供給源が形成されないようにするために最小限に抑えられる。この点に関して、うねりに関する記述は、試料ホルダ表面が全体としても湾曲してはならないということを意味するわけではないことを述べておく。
【００３６】
粗さは、平均粗さ、二乗粗さ、または平均粗さ深さのいずれかとして表される。平均粗さの算出値、二乗粗さの算出値、および平均粗さ深さの算出値は、一般に、測定経路または測定面が同一でもそれぞれ異なっているが、同じ桁数範囲内にある。したがって、粗さに関する以下の数値範囲は、平均粗さ、二乗粗さ、または平均粗さ深さのいずれかの値であるとして理解すべきである。粗さは、とりわけ１０ｎｍよりも大きく、好ましくは１００ｎｍよりも大きく、さらに好ましくは１μｍよりも大きく、極めて好ましくは１０μｍよりも大きく、最も好ましくは１００μｍよりも大きく設定される。「ランアウト」誤差は、とりわけ時間的な側面に関連している。ボンディングウェーブは非常に迅速に伝播するので、ボンディングウェーブの直後および／または最中および／または直前に、基板の材料が互いに最適に結合するための充分な時間は与えられない。したがって、ボンディングウェーブを時間に関連して制御することも極めて重要であり得る。
【００３７】
「ランアウト」誤差は、とりわけ試料ホルダの上に基板を装填する過程に関連している。基板の装填時および位置固定時には基板が歪むおそれがあり、この歪みは、位置固定によって維持され、（プレ）ボンディング中に基板スタックの中に一緒に取り込まれる。したがって基板は、エンドエフェクタによってできるだけ歪みなしに試料ホルダの上に運ばれる。
【００３８】
「ランアウト」誤差は、とりわけ両基板の間の温度差および／または温度変動に関連している。各基板は、それぞれ異なるプロセスステップまたはそれぞれ異なるプロセスモジュールからボンディングモジュールに供給される。これらのプロセスモジュールでは、それぞれ異なる処理がそれぞれ異なる温度で実施されていた可能性がある。さらには、上側の試料ホルダと下側の試料ホルダとは、それぞれ異なる構造、それぞれ異なる構成、ひいてはそれぞれ異なる物理的特性、とりわけそれぞれ異なる熱的特性を有し得る。たとえば、各試料ホルダの熱質量および／または熱伝導率が互いに異なっていることが考えられる。これにより、装填温度がそれぞれ異なってしまうか、または（プレ）ボンディングの時点の温度がそれぞれ異なってしまう。したがって、本発明によるプロセスを実施するための試料ホルダには、少なくとも一方の（好ましくは両方の）基板の温度を精確に設定できるようにするために、加熱および／または冷却システムが装備される。とりわけ、両基板の温度をそれぞれ異なる値に適合させて、両基板の少なくとも一方に熱を加えることで、基板を全体的に熱によって歪ませることが考えられる。こうして、とりわけ「ランアウト」誤差の成分Ｒ１を補償するために、基板を所望の初期状態に適合させることができる。
【００３９】
「ランアウト」誤差は、とりわけ周囲圧力に関連している。周囲圧力の作用については、国際公開第２０１４／１９１０３３号（WO2014/191033A1）に詳細に説明および開示されている。この点に関してこの文献が参照される。
【００４０】
「ランアウト」誤差は、とりわけシステムの対称性に関連しており、したがって、好ましくはできるだけ多くの（さらに好ましくは少なくとも大多数の）構成要素が、対称的に構成および／または配置される。とりわけ、各基板の厚さはそれぞれ異なっている。さらには、各基板上には、それぞれ異なる機械的特性を有するそれぞれ異なる材料の層をそれぞれ異なる順序で設けることができ、またこのことを考慮するべきであろう。さらには、基板の一方は好ましくは変形され、その一方で他方の基板は試料ホルダの上にフラットに載置される。非対称性をもたらす全ての特性、パラメータ、および実施形態が、とりわけ「ランアウト」誤差に対して作用を及ぼす。これらの非対称性の中には、回避することができないものもある。たとえば基板の厚さ、基板上の層、および機能ユニットは、プロセスおよび顧客仕様によって決められている。本発明によれば、とりわけそれ以外の変更可能なパラメータを変化させることによって「ランアウト」を大幅に最小化すること、とりわけ完全に除去することが試みられる。
【００４１】
「ランアウト」誤差は、とりわけ位置に関連している。本発明による手段の目標は、とりわけどの位置においても、１０μｍよりも小さく、好ましくは１μｍよりも小さく、さらに好ましくは１００ｎｍよりも小さく、極めて好ましくは１０ｎｍよりも小さく、最も好ましくは１ｎｍよりも小さい「ランアウト」誤差を維持することである。
【００４２】
試料ホルダ
本発明による実施形態のために使用することが好ましい試料ホルダは、位置固定部を使用する。位置固定部は、位置固定力または対応する位置固定圧力を用いて基板を保持するために使用される。位置固定部は、とりわけ：
●機械式の位置固定部、とりわけクランプ、もしくは、
●真空固定部、とりわけ
○個々に制御可能な真空通路、または、
○互いに接続された真空通路
を備える真空固定部、もしくは、
●電気式の位置固定部、とりわけ静電気式の位置固定部、もしくは、
●磁気式の位置固定部、もしくは、
●接着式の位置固定部、とりわけ
○ゲルパック位置固定部、または、
○とりわけ制御可能な接着表面を備える位置固定部
とすることができる。
【００４３】
位置固定部は、とりわけ電子的に制御可能である。真空固定部は、好ましい位置固定部の形式である。真空固定部は、好ましくは複数の真空通路からなり、これらの真空通路は、試料ホルダの表面にて現れ出る。真空通路は、好ましくは個々に制御可能である。技術的に好ましい適用例では、いくつかの真空通路が、各真空通路セグメントに統合されており、各真空通路セグメントは、個々に制御可能であり、すなわち個別に排気可能または注気可能である。各真空セグメントは、好ましくは他の真空セグメントから独立している。これにより、個々に制御可能な真空セグメントを構成する手段が得られる。真空セグメントは、好ましくはリング状に構成されている。これによって基板を、放射対称的に、とりわけ内側から外側に向かって狙い通りに位置固定すること、および／または、試料ホルダから解離させることが可能となり、またはその逆も可能となる。
【００４４】
可能な試料ホルダは、国際公開第２０１４／１９１０３３号（WO2014/191033A1）、国際公開第２０１３／０２３７０８号（WO2013/023708A1）、国際公開第２０１２／０７９５９７号（WO2012/079597A1）、および国際公開第２０１２／０８３９７８号（WO2012/083978A1）に開示されている。この点に関してはこれらの文献が参照される。
【００４５】
ボンディングウェーブの監視
本発明による少なくとも１つの、好ましくは全てのプロセスステップの間、ボンディングウェーブの進行状況またはボンディングウェーブの少なくとも１つの状態を検出し、これによって、所定の時点におけるボンディングウェーブの進行状況またはボンディングウェーブの少なくとも１つの状態を求めることが有利である。このために、とりわけカメラを有する測定手段を設けることが好ましい。監視は、好ましくは：
●カメラ、とりわけ視覚カメラまたは赤外線カメラ、および／または
●導電率測定器具
を用いて実施される。
【００４６】
カメラを用いてボンディングウェーブの特定を実施する場合には、どの時点においてもボンディングウェーブの位置、とりわけボンディングウェーブの進行状況を検出することが可能である。カメラは、好ましくはデータをデジタル化してコンピュータに送信する赤外線カメラである。これに基づいて、コンピュータは、デジタルデータの評価、とりわけボンディングウェーブの位置、ボンディングされた面の大きさ、またはさらに別のパラメータの特定を可能にする。
【００４７】
ボンディングウェーブの進行状況を監視するさらに別の手段は、ボンディングウェーブが進行するにつれて変化する表面導電率を測定することである。このためには、このような測定に対する必要条件が与えられていなければならない。表面導電率の測定は、とりわけ基板の、互いに向かい合っている２つの位置における２つの電極のコンタクティングによって実施される。本発明による特別な１つの実施形態では、電極は、基板の縁部とコンタクティングし、但し、縁部における基板のボンディングを妨げない。あまり好ましくない本発明による第２の実施形態では、ボンディングウェーブが基板の側縁部に到達する前に、基板から電極が引き戻される。
【００４８】
以下ではプロセスについて説明する。これらのプロセスは、好ましくは記載された順序で、とりわけ別個のステップとして進行する。別段の言及がない限り、プロセスステップおよび開示内容は、それが当業者にとって技術的に実施可能である場合には、それぞれある１つの実施形態から他の実施形態へと転用することが可能である。
【００４９】
本発明の第１の実施形態によるプロセス
本発明による方法の第１の実施形態の第１のプロセスステップでは、２つの基板のうちの一方の基板が、第１の／上側の試料ホルダの上に、そして第２の基板が、第２の／下側の試料ホルダの上に位置決めされ、位置固定される。この場合、基板の供給は手動で実施してもよいが、好ましくはロボットによって、すなわち自動で実施することができる。上側の試料ホルダは、好ましくは、上側の第１の基板を第１の力Ｆ１によって狙い通りに、とりわけ制御可能に変形させるための変形手段を使用する。上側の試料ホルダは、とりわけ少なくとも１つの開口部を有し、変形手段、とりわけピン（pin）は、この開口部を通して上側の第１の基板を機械的に変形させることが可能である。このような試料ホルダは、好ましくは国際公開第２０１３／０２３７０８号（WO2013/023708A1）に開示されている。
【００５０】
第２のプロセスステップでは、変形手段、とりわけピンが、上側の第１の基板の裏側にコンタクトして、若干の変形、とりわけ変形手段の側から（すなわち上から）凹面と呼ばれる撓みを形成する。変形手段は、とりわけ１ｍＮよりも大きく、好ましくは１０ｍＮよりも大きく、さらに好ましくは５０ｍＮよりも大きく、極めて好ましくは１００ｍＮよりも大きく、とりわけ５０００ｍＮよりも大きい第１の力Ｆ１を第１の基板に加える。この力は、上側の第１の基板を試料ホルダから解離させるためには弱すぎるが、本発明による撓みを形成するためには充分な強さである。力は、基板に対して好ましくはできるだけ点状に作用する。点状の作用は実際には存在しないので、力は、好ましくは非常に小さい面積に作用する。この面積は、とりわけ１ｃｍ２よりも小さく、好ましくは０．１ｃｍ２よりも小さく、さらに好ましくは０．０１ｃｍ２よりも小さく、最も好ましくは０．００１ｃｍ２よりも小さい。０．００１ｃｍ２の面積に作用する場合には、作用する力は、本発明によればとりわけ１ＭＰａよりも大きく、好ましくは１０ＭＰａよりも大きく、さらに好ましくは５０ＭＰａよりも大きく、極めて好ましくは１００ＭＰａよりも大きく、最も好ましくは１０００ＭＰａよりも大きい。開示したこれらの圧力範囲は、上で開示したさらに別の面にも適用される。
【００５１】
第３のプロセスステップでは、とりわけ試料ホルダ同士を相対的に接近させることによって、両基板の相対的な接近が実施される。好ましくは下側の試料ホルダが持ち上げられ、これによって下側の第２の基板が、上側の第１の基板に向かって能動的に接近される。しかし、上側の試料ホルダを下側の試料ホルダに向かって能動的に接近させることも、または、２つの試料ホルダを互いに向かって同時に接近させることも考えられる。両基板の接近は、とりわけ１μｍ〜２０００μｍ、好ましくは１０μｍ〜１０００μｍ、さらに好ましくは２０μｍ〜５００μｍ、極めて好ましくは４０μｍ〜２００μｍの間の間隔になるまで実施される。この間隔は、２つの基板の各表面点の間の最も小さい垂直方向距離として定義されている。
【００５２】
第１および／または第２の基板は、ボンディングまたはプレボンディング、もしくはコンタクティングの前に加熱手段によって加熱され、および／または、冷却手段によって冷却され、すなわち温度調節される。
【００５３】
第４のプロセスステップでは、上側の第１の基板にさらに別の力が加えられる。本発明による第１の実施態様では、とりわけ１００ｍＮよりも大きく、好ましくは５００ｍＮよりも大きく、さらに好ましくは１５００ｍＮよりも大きく、極めて好ましくは２０００ｍＮよりも大きく、最も好ましくは３０００ｍＮよりも大きい、変形手段の第２の力Ｆ２が、第１の基板に加えられる。こうすることにより、上側の第１の基板と下側の第２の基板との第１のコンタクティングが引き起こされるか、または少なくとも支援される。発生させることが好ましい圧力の計算は、仮定される最も小さい面積である０．００１ｃｍ２で力を除算することによって改めて実施される。第５のプロセスステップでは、加熱手段、とりわけ下側の試料ホルダ内に組み込み配置された、下側の試料ホルダのヒータがスイッチオフされる。
【００５４】
第６のプロセスステップでは、とりわけ進行中のボンディングウェーブの伝播が監視される（上記の「ボンディングウェーブの監視」も参照のこと）。この監視は、ボンディングウェーブの進行状況を追跡し、ひいてはボンディング過程の進行状況を、とりわけ１秒より長く、好ましくは２秒より長く、さらに好ましくは３秒より長く、極めて好ましくは４秒より長く、最も好ましくは５秒より長い期間にわたって追跡する。所定の時間間隔にわたってボンディング過程を追跡／制御する代わりに、ボンディングウェーブの追跡を、ボンディングウェーブの位置、とりわけ半径方向位置に関して定めることも可能である。ボンディング過程の追跡は、とりわけボンディングウェーブが、基板の直径の少なくとも０．１倍、好ましくは少なくとも０．２倍、さらに好ましくは少なくとも０．３倍、極めて好ましくは少なくとも０．４倍、最も好ましくは０．５倍に相当する半径方向位置に存在する間、実施される。ボンディングの進行状況の追跡を、表面導電率の測定によって測定することが望ましい場合には、ボンディングの進行を、ボンディングされた表面またはボンディングされていない表面のパーセンテージの割合によって実施することも可能である。その場合、本発明によるボンディングの進行状況の監視は、とりわけ面積の１％より多く、好ましくは４％より多く、さらに好ましくは９％より多く、極めて好ましくは１６％より多く、最も好ましくは２５％より多くがボンディングされるまでの間、実施される。これに代わる形態では、監視が連続的に実施される。
【００５５】
プロセスシーケンスの制御は、好ましくは上記の値の範囲内における監視から、規定／設定された値または設定可能な値に基づいて実施される。ここから、ボンディングウェーブの進行のための、次のプロセスステップの開始までの第１の待機時間が判明する。
【００５６】
第７のプロセスステップでは、とりわけ上側の第１の試料ホルダの位置固定部がスイッチオフされる。位置固定を狙い通りに解除することによって上側の第１の基板を解離させることも考えられる。とりわけ個々に制御可能な複数の真空通路からなる真空固定部の場合には、とりわけ中心から縁部に向かって連続的に真空を解除していくことによって、位置固定の狙い通りの解除が実施される。第７のプロセスステップは、とりわけ、測定手段のパラメータの１つが規定／設定された値または設定可能な値に到達した時点ｔ１に開始される（とりわけ第６のプロセスステップを参照のこと）。
【００５７】
一般的に言えばまたは言い換えれば、ボンディング中の時点ｔ１には、とりわけ第１の基板が第１の試料ホルダから解離されるまで、保持力ＦＨ１が低減される。
【００５８】
第８のプロセスステップでは、とりわけ進行中のボンディングウェーブの伝播が、測定手段によって改めてまたは引き続き監視される。この監視は、ボンディングウェーブの進行状況を追跡し、ひいてはボンディング過程の進行状況を、とりわけ５秒より長く、好ましくは１０秒より長く、さらに好ましくは５０秒より長く、極めて好ましくは７５秒より長く、最も好ましくは９０秒より長い期間にわたって追跡する。所定の時間間隔にわたってボンディング過程を追跡する代わりに、ボンディングウェーブの追跡を、ボンディングウェーブの位置、とりわけ半径方向位置に関して測定することも可能である。この場合、ボンディング過程の追跡は、とりわけボンディングウェーブが、基板の直径の少なくとも０．３倍、好ましくは少なくとも０．４倍、さらに好ましくは少なくとも０．５倍、極めて好ましくは少なくとも０．６倍、最も好ましくは０．７倍に相当する半径方向位置に存在する間、実施される。ボンディングの進行状況の追跡が、表面導電率の測定によって実施可能であることが望ましい場合には、ボンディングの進行を、ボンディングされた表面またはボンディングされていない表面のパーセンテージの割合によって実施することも可能である。その場合、本発明によるボンディングの進行状況の監視は、とりわけ面積の９％より多く、好ましくは１６％より多く、さらに好ましくは２５％より多く、極めて好ましくは３６％より多く、最も好ましくは４９％より多くがボンディングされるまでの間、実施される。これに代わる形態では、監視が連続的に実施される。
【００５９】
プロセスシーケンスの制御は、好ましくは上記の値の範囲内における監視から、規定／設定された値または設定可能な値に基づいて実施される。ここから、ボンディングウェーブの進行のための、次のプロセスステップの開始までの第２の待機時間が判明する。
【００６０】
第９のプロセスステップでは、変形手段の使用が停止される。変形手段がピンである場合には、ピンが引き戻される。変形手段が１つまたは複数のノズルである場合には、流体の流れが遮断される。変形手段が電場および／または磁場である場合には、電場および／または磁場がスイッチオフされる。第９のプロセスステップは、とりわけ、測定手段のパラメータの１つが規定／設定された値または設定可能な値に到達した時点に開始される（とりわけ第８のプロセスステップを参照のこと）。
【００６１】
第１０のプロセスステップでは、とりわけ進行中のボンディングウェーブの伝播が改めてまたは引き続き監視される。この監視は、ボンディングウェーブの進行状況を追跡し、ひいてはボンディング過程の進行状況を、とりわけ５秒より長く、好ましくは１０秒より長く、さらに好ましくは５０秒より長く、極めて好ましくは７５秒より長く、最も好ましくは９０秒より長い期間にわたって追跡する。所定の時間間隔にわたってボンディング過程を追跡する代わりに、ボンディングウェーブの追跡を、ボンディングウェーブの位置、とりわけ半径方向位置に関して定めることも可能である。この場合、ボンディング過程の追跡は、とりわけボンディングウェーブが、基板の直径の少なくとも０．６倍、好ましくは少なくとも０．７倍、さらに好ましくは少なくとも０．８倍、極めて好ましくは少なくとも０．９倍に相当する半径方向位置に存在する間、実施される。基板が縁部断面形状部を有する場合には、最も外側の縁部までボンディング過程を追跡することはできない。なぜならば、縁部断面形状部に基づき、約３〜５ｍｍはボンディングされないからである。ボンディングの進行状況の追跡が、表面導電率の測定によって実施可能であることが望ましい場合には、ボンディングの進行を、ボンディングされた表面またはボンディングされていない表面のパーセンテージの割合によって実施することも可能である。その場合、本発明によるボンディングの進行状況の監視は、とりわけ面積の３６％より多く、好ましくは４９％より多く、さらに好ましくは６４％より多く、極めて好ましくは８１％より多く、最も好ましくは１００％（より多く）がボンディングされるまでの間、実施される。これに代わる形態では、監視が連続的に実施される。
【００６２】
プロセスシーケンスの制御は、好ましくは上記の値の範囲内における監視から、規定／設定された値または設定可能な値に基づいて実施される。ここから、ボンディングウェーブの進行のための、次のプロセスステップの開始までの第３の待機時間が判明する。
【００６３】
第１の実施形態のプロセスシーケンスの例を、以下に挙げる：
●基板を装填する
●ボンディングを開始することなく、ピンをウェーハにコンタクトさせる（ウェーハに１００ｍＮの力）
●２つのウェーハを互いに向かって相対的に接近させる（間隔４０〜２００μｍ）
●両基板の間のヒュージョン接合を開始するために、ウェーハに力を加える（１５００〜２８００ｍＮの力）
●ヒータを停止する
●ボンディングウェーブが充分に伝播するまで待機する（典型的には１〜５秒）−第１の待機時間
●ウェーハ表面の真空吸着をスイッチオフ（排気）する（とりわけ両ゾーンを同時に）
●ボンディングウェーブがさらに伝播するまで待機する（とりわけ２〜１５秒）−第３の待機時間
●ピンを引き戻す
●ボンディングウェーブが完全に伝播するまで待機する（とりわけ５〜９０秒）−第４の待機時間。
【００６４】
個々の方法ステップは、上記の一般的な技術的教示によって一般化することが可能である。
【００６５】
本発明の第２の実施形態によるプロセス
第２の実施形態によるプロセスは、第１の実施形態の第１〜第７のプロセスステップに相当する。
【００６６】
第８のプロセスステップでは、とりわけ下側の第２の試料ホルダの保持力が低減されるか、または位置固定部がスイッチオフされる。位置固定を狙い通りに解除することによって下側の第２の基板を解離させることも考えられる。とりわけ個々に制御可能な複数の真空通路からなる真空固定部の場合には、とりわけ中心から縁部に向かって連続的に真空を解除していくことによって、位置固定の狙い通りの解除が実施される。本発明による第８のプロセスステップは、「ランアウト」誤差を低減させるための重要な過程である。本発明によれば、下側の第２の試料ホルダの保持力を低減させることによって、または位置固定部をスイッチオフすることによって、下側／第２の基板を上側の第１の基板に適合させることが可能となる。位置固定の解除によって、ボンディング過程を制限し得る追加的な（数学的・機械的）境界条件がいわば除去される。
【００６７】
一般的に言えばまたは言い換えれば、ボンディング中の時点ｔ２には、とりわけ第２の試料ホルダの上の第２の基板が変形可能となるまで、保持力ＦＨ２が低減される。
【００６８】
第９のプロセスステップは、第１の実施形態の第８のプロセスステップに相当する。
【００６９】
本発明による第１０のプロセスステップでは、とりわけ既に部分的にボンディングされた第２の基板が、下側の第２の試料ホルダに再び位置固定される。本発明による第１０のプロセスステップも、「ランアウト」誤差を低減させるための重要な過程である。改めて位置固定することにより、とりわけ真空吸着を改めてスイッチオンすることにより、ボンディングの進行が再び（数学的・機械的）境界条件によって制限される。
【００７０】
一般的に言えばまたは言い換えれば、時点ｔ４に、とりわけボンディング後に、保持力ＦＨ２が増加される。
【００７１】
第１１のプロセスステップは、第１の実施形態による第９のプロセスステップに相当し、第１２のプロセスステップは、第１の実施形態による第１０のプロセスステップに相当する。
【００７２】
本発明による非常に特別な１つの実施形態では、第８のプロセスステップによる位置固定部のスイッチオフと、第１０のプロセスステップによる位置固定部の改めてのスイッチオンとを、ボンディング過程の終了前に複数回繰り返すことができる。とりわけそれどころか、スイッチオフと改めての位置固定とを空間分解的に実施することも可能である。本発明によれば、このことは特に、既に本開示において説明した個々に制御可能な真空通路または真空セグメントと共に機能する。すなわち理想的なケースでは、下側／第２の基板の解除または位置固定が、位置分解的および／または時間分解的に実施される。
【００７３】
第２の実施形態のプロセスシーケンスの例を、以下に挙げる：
●基板を装填する
●ボンディングを開始することなく、ピン（変形手段）をウェーハにコンタクトさせる（とりわけウェーハに１００ｍＮの力）−ピンの第１の力
●２つのウェーハを互いに向かって相対的に接近させる（とりわけ間隔４０〜２００μｍ）−第１の間隔
●両基板の間のヒュージョン接合を開始するために、ウェーハを押圧する（とりわけ１５００〜２８００ｍＮの力）−ピンの第２の力
●ヒータを停止する
●ボンディングウェーブが充分に伝播するまで待機する（とりわけ１〜５秒）−第１の待機時間
●上側のウェーハのための真空吸着をスイッチオフ（排気）する（とりわけ両ゾーンを同時に）
●下側のウェーハのための真空吸着をスイッチオフ（排気）する
●ボンディングウェーブがさらに伝播するまで待機する（とりわけ２〜１５秒）−第３の待機時間
●下側のウェーハのための真空吸着をスイッチオンする−第１の真空
●ピンを引き戻す
●ボンディングウェーブが完全に伝播するまで待機する（とりわけ５〜９０秒）−第４の待機時間。
【００７４】
個々の方法ステップは、上記の一般的な技術的教示によって一般化することが可能である。
【００７５】
本発明の第３の実施形態によるプロセス
第３の実施形態によるプロセスは、第２の実施形態の第１〜第９のプロセスステップに相当する。第９のプロセスステップでは、各パラメータが、好ましくは第２の実施形態よりも１０〜４０％だけ小さく設定される。こうすることにより、第１０のプロセスステップまでの待機時間が短縮され、第３の実施形態では、追加的な待機時間が導入されるか、または第２の待機時間が分割される。
【００７６】
本発明による第１０のプロセスステップでは、下側の第２の試料ホルダと、その上に実際には位置固定されていない状態で載置されている下側／第２の基板との間の空間が、所定の圧力で換気される。この場合における「圧力」とは、絶対圧力であると理解すべきである。この場合、１バールの絶対圧力は、雰囲気圧力に相当する。すなわち、本発明による過程を実施するためには、チャンバを事前に真空状態にしておき、その後、雰囲気に開放する、すなわち換気する必要がある。こうすることによって、基板の自由な運動性を促進することができ、これによって、第１の基板に対する歪みがさらに最小化される。圧力は、とりわけ１ミリバール〜１０００ミリバール、好ましくは２．５ミリバール〜８００ミリバール、さらに好ましくは５ミリバール〜６００ミリバール、極めて好ましくは７．５ミリバール〜４００ミリバール、最も好ましくは１０ミリバール〜２００ミリバールの間である。本発明によるさらに別の実施形態では、本発明による実施形態を、当該第１０のプロセスステップまでは雰囲気圧力下で実施し、その後、コンプレッサによってチャンバ内に過圧を形成することが考えられる。このケースでは、圧力は、とりわけ１バール〜３バール、好ましくは１バール〜２．５バール、さらに好ましくは１バール〜２バール、極めて好ましくは１バール〜１．５バール、最も好ましくは１バール〜１．２バールの間にある。
【００７７】
第１１のプロセスステップでは、とりわけ進行中のボンディングウェーブの伝播が、測定手段によって改めてまたは引き続き監視される。この監視は、ボンディングウェーブの進行状況を追跡し、ひいてはボンディング過程の進行状況を、とりわけ１秒より長く、好ましくは２秒より長く、さらに好ましくは５秒より長く、極めて好ましくは１０秒より長く、最も好ましくは１５秒より長い期間にわたって追跡する。所定の時間間隔にわたってボンディング過程を追跡する代わりに、ボンディングウェーブの追跡を、ボンディングウェーブの位置、とりわけ半径方向位置に関して定めることも可能である。この場合、ボンディング過程の追跡は、とりわけボンディングウェーブが、基板の直径の少なくとも０．３倍、好ましくは少なくとも０．４倍、さらに好ましくは少なくとも０．５倍、極めて好ましくは少なくとも０．６倍、最も好ましくは０．７倍に相当する半径方向位置に存在する間、実施される。ボンディングの進行状況の追跡が、表面導電率の測定によって測定可能であることが望ましい場合には、ボンディングの進行を、ボンディングされた表面またはボンディングされていない表面のパーセンテージの割合によって実施することも可能である。その場合、本発明によるボンディングの進行状況の監視は、とりわけ面積の９％より多く、好ましくは１６％より多く、さらに好ましくは２５％より多く、極めて好ましくは３６％より多く、最も好ましくは４９％より多くがボンディングされるまでの間、実施される。これに代わる形態では、監視が連続的に実施される。
【００７８】
プロセスシーケンスの制御は、好ましくは上記の値の範囲内における監視から、規定／設定された値または設定可能な値に基づいて実施される。ここから、ボンディングウェーブの進行のための、次のプロセスステップの開始までの第１の待機時間が判明する。
【００７９】
本発明による第１２のプロセスステップでは、とりわけ既に部分的にボンディングされた第２の基板が、下側の第２の試料ホルダに再び位置固定される。
【００８０】
一般的に言えばまたは言い換えれば、時点ｔ４に、とりわけボンディング後に、保持力ＦＨ２が増加される。
【００８１】
第１３のプロセスステップは、第１の実施形態による第９のプロセスステップに相当し、第１４のプロセスステップは、第１の実施形態による第１０のプロセスステップに相当する。
【００８２】
第３の実施形態のプロセスシーケンスの例を、以下に挙げる：
●基板を装填する
●ボンディングを開始することなく、ピンをウェーハにコンタクトさせる（とりわけウェーハに１００ｍＮの力）−ピンの第１の力
●２つのウェーハを互いに向かって相対的に接近させる（とりわけ間隔４０〜２００μｍ）−第１の間隔
●両基板の間のヒュージョン接合を開始するために、ウェーハを押圧する（とりわけ１５００〜２８００ｍＮの力）−ピンの第２の力
●ヒータを停止する
●ボンディングウェーブが充分に伝播するまで待機する（とりわけ１〜５秒）−第１の待機時間
●上側のウェーハのための真空吸着をスイッチオフ（排気）する（とりわけ両ゾーンを同時に）
●下側のウェーハのための真空吸着をスイッチオフ（排気）する
●ボンディングウェーブがさらに伝播するまで待機する（とりわけ１〜１０秒）−第２の待機時間
●下側のウェーハとチャック（下側の試料ホルダ）との間の空間を、所定の期間、所定の圧力（とりわけ１０〜２００ミリバール）で換気する−第１の圧力
●ボンディングウェーブがさらに伝播するまで待機する（とりわけ２〜１５秒）−第３の待機時間
●下側のウェーハのための真空吸着をスイッチオンする−第１の真空
●ピンを引き戻す
●ボンディングウェーブが完全に伝播するまで待機する（とりわけ５〜９０秒）−第４の待機時間。
【００８３】
個々の方法ステップは、上記の一般的な技術的教示によって一般化することが可能である。
【００８４】
後処理
記載されたプロセスは、とりわけさらなるプロセスモジュールにおいて継続することができる。
【００８５】
考えられる第１の継続過程では、形成された基板スタックが、とりわけ計測モジュールにおいて検査される。この検査は、特に：
●アライメント誤差、とりわけ
○全体的なアライメント誤差、および／または、
○ランアウト誤差、ならびに／もしくは、
●欠陥、とりわけ
○空隙、および／または、
○気泡（bubbles）、および／または、
○亀裂、
を確認するための接合界面の測定を含む。
【００８６】
基板スタックの検査が許容できない程の誤差を有している場合には、この基板スタックは、好ましくは再び分離される。この場合、分離は、好ましくは欧州特許第２６９７８２３号明細書（EP2697823B1）および国際公開第２０１３／０９１７１４号（WO2013/091714A1）で開示された方法および装置によって実施される。この点に関してはこれらの文献が参照される。接合界面の検査は、とりわけ後続の熱処理の前に実施される。
【００８７】
考えられる第２の後続過程では、形成された基板スタックが熱処理される。熱処理により、とりわけ基板スタックの基板同士の間に形成されたボンディングが強化される。熱処理は、とりわけ２５℃より高い温度、好ましくは１００℃より高い温度、さらに好ましくは２５０℃より高い温度、極めて好ましくは５００℃より高い温度、最も好ましくは７５０℃より高い温度で実施される。この温度は、実質的に加熱温度ＴＨに相当する。形成されたボンディング強度は、とりわけ１．０Ｊ／ｍ２よりも大きく、好ましくは１．５Ｊ／ｍ２よりも大きく、さらに好ましくは２．０Ｊ／ｍ２よりも大きく、最も好ましくは２．５Ｊ／ｍ２よりも大きい。熱処理は、好ましくは真空下で実施される。真空圧力は、とりわけ１バールよりも小さく、好ましくは８００ミリバールよりも小さく、さらに好ましくは１０−３ミリバールよりも小さく、極めて好ましくは１０−５ミリバールよりも小さく、最も好ましくは１０−８ミリバールよりも小さい。
【００８８】
しかし、熱処理を保護ガス雰囲気中で実施することも考えられる。このことは、とりわけ使用される保護ガスが熱伝達を容易にする場合には有利である。保護ガスの熱伝導率は、とりわけ０Ｗ／（ｍ・Ｋ）よりも高く、好ましくは０．０１Ｗ／（ｍ・Ｋ）よりも高く、さらに好ましくは０．１Ｗ／（ｍ・Ｋ）よりも高く、極めて好ましくは１Ｗ／（ｍ・Ｋ）よりも高い。ヘリウムの熱伝導率は、たとえば約０．１５Ｗ／（ｍ・Ｋ）〜０．１６Ｗ／（ｍ・Ｋ）の間にある。保護ガスは、とりわけ：
●希ガス、とりわけヘリウム、ネオン、アルゴン、クリプトン、および／またはキセノン
●分子ガス、とりわけ二酸化炭素および／または窒素
●上記のガスからの任意の組み合わせ
である。
【００８９】
好ましくは、基板は、ほぼ同一の直径Ｄ１，Ｄ２を有する。直径Ｄ１，Ｄ２は、とりわけ５ｍｍよりも少ないだけ、好ましくは３ｍｍよりも少ないだけ、さらに好ましくは１ｍｍよりも少ないだけ、互いに異なる。
【００９０】
本発明のさらに別の、とりわけ独立した構成では、変形が、機械的な作動手段および／または第１および／または第２のマウント装置の温度制御により行われる。
【００９１】
第１および／または第２の基板が、側壁の範囲においてのみ第１のマウント面および／または第２のマウント面の位置固定されることにより、本発明における変形は一層容易に実現可能となる。
【００９２】
本発明によるプロセスの結果は、基板または周囲環境と直接対応付けることができる多数の物理的パラメータに関連している。本開示の以下の記載では、最も重要ないくつかのパラメータと、これらのパラメータが「ランアウト」誤差に与える影響とについて説明される。パラメータは、大ざっぱには、シングルパラメータとペアパラメータとに区別される。シングルパラメータは、対称側に、とりわけ基板に対応付けることができない。ペアパラメータは、一方の対称側、とりわけ第１の基板において、それぞれ向かい合って位置する対称側、とりわけ第２の基板における値とは異なる値を有することができる。第１の上側の対称側と、第２の下側の対称側とが存在する。シングルパラメータの例は、ボンディングウェーブ速度ｖまたはガス（混合物）圧力ｐである。ペアパラメータの例は、基板の厚さｄ１およびｄ２である。
【００９３】
以下の記載において、ペアパラメータがボンディング結果に与える影響について説明される場合には、別段の言及がない限り、各ペアパラメータの他の全ての値は好ましくは同じであることが前提にされる。以下の例を例示的に挙げておく。２つのそれぞれ異なる基板の厚さｄ１およびｄ２がボンディング結果に与える影響について説明される場合には、両基板の両弾性率Ｅ１およびＥ２は同じであることが前提にされる。
【００９４】
目標は、計算されたおよび／または実験により求められた、とりわけ時間に関連した最適な湾曲線によって、「ランアウト」誤差を最小化すること、または完全に除去することである。この場合の「湾曲線」とは、基板の表面位置、すなわち基板表面を、位置座標、とりわけ動径座標の関数としてマッピングする一次元の関数の、対称性を低くした表現であると理解される。「対称性を低くした」とは、両基板の放射対称的な対称性に基づき、「ランアウト」誤差を上述したように最小化するまたは完全に除去するような、基板同士の二次元のコンタクティングを帰納的に推測するためには、一次元の湾曲線を計算すれば充分であるということを意味している。簡単に言うと、基板の湾曲線は、とりわけ接合界面に面した基板表面であると説明することができる。好ましくは、第１の基板に関する湾曲線の説明は、第２の基板にも適用される。
【００９５】
湾曲線、すなわち基板表面は、本発明によれば、とりわけ以下の１つまたは複数のパラメータによって主な影響を受ける。
【００９６】
基板の厚さｄ１，ｄ２は、体積Ｖ１，Ｖ２および密度ｐ１，ｐ２によって、両基板の質量ｍ１，ｍ２と、ひいては重力Ｇ１，Ｇ２と結び付けられる。第１の基板の重力Ｇ１は、第１の上側の基板の、第２の下側の基板の方向への加速挙動に対して直接的な影響を与える。下側の位置固定部がスイッチオフされている場合には、重力Ｇ２は、第２の下側の基板の慣性力に対する尺度であり、ひいては、第２の下側の基板がボンディングウェーブに沿って第１の上側の基板とは反対方向に移動しようとする力、または耐久しようとする力、または留まろうとする力に値する尺度である。
【００９７】
弾性率Ｅ１，Ｅ２は、基板の剛性に対する尺度である。弾性率Ｅ１，Ｅ２は、湾曲線に決定的な影響を与えるものであり、したがって、基板同士が互いに向かってどのように移動するのかを記述可能にするための関数を共に定義する。
【００９８】
力Ｆ１およびＦ２は、両基板がとりわけ中心において互いに結合される面積に対して影響を与える。点状のコンタクティングは理想的なケースでしか存在しないので、両基板のコンタクティングは、中心において面状に実施されるということを常に前提にしなければならない。面の大きさは、主に力Ｆ１およびＦ２によって設定される。コンタクト面の大きさは、境界条件に対して決定的である。
【００９９】
両基板の温度Ｔ１，Ｔ２によって、基板の全体的な熱膨張状態に影響を与えることができる。これによって本発明によれば、基板が基準温度に対して熱膨張によってどれくらい強く歪むかを設定することができる。したがって、上側および／または下側の基板の正確な温度調節は、「ランアウト」をできるだけ精確に完全に補償するための重要な特徴である。好ましくは、両基板の温度をそれぞれ異なるように設定することができる。とりわけ基板が、互いにボンディングされるべき構造体同士が互いに合同である膨張状態になるように、すなわち「ランアウト」誤差が消滅している膨張状態（ボンディング時に、上に既に挙げたパラメータによって追加的な「ランアウト」誤差が構築されないことを仮定した場合）になるように、温度が設定される。このために必要な温度は、測定手段によっておよび／または実験によって求めることができる。
【０１００】
ガス（混合物）圧力ｐは、互いに向かって移動する基板に対して雰囲気が与える抵抗に影響を与える。ガス（混合物）圧力により、ボンディングウェーブ速度ｖに対して直接的な影響を与えることができる。この点に関しては、国際公開第２０１４／１９１０３３号（WO2014191033A1）が参照される。
【０１０１】
保持力ＦＨ１，ＦＨ２は、特に本来のボンディング過程の前に基板を位置固定するために使用される。保持力ＦＨ１は、第１〜第６のプロセスステップのための境界条件であるが、位置固定部のスイッチオフ後には、湾曲線を決定する境界条件の影響を失う。同様にして、保持力ＦＨ２は、下側の位置固定が作動中の時点にのみ境界条件として利用される。したがって、弾性理論に基づいて計算するために、遅くとも第７のプロセスステップからは、相応にして新しい境界条件を作成する必要がある。
【０１０２】
初期曲率半径ｒ１０，ｒ２０は、本発明によるプロセスを実施する前における基板の初期半径である。初期曲率半径ｒ１０，ｒ２０は、位置の関数であるが、とりわけ位置に関して一定である。本発明による特別な第１の実施形態では、第２の下側の基板の初期曲率半径ｒ１０は、無限大である。なぜならば、第２の下側の基板は、本発明によるプロセスの開始時にはフラットに載置されているからである。本発明によるさらに別の特別な第２の実施形態では、第２の下側の基板の初期曲率半径ｒ１０は、一定の凸面状または凹面状の湾曲に応じた有限の正または負の定数である。このケースでは、第２の下側の基板は、本発明によるプロセスの開始時には凸面状または凹面状に湾曲した形状で存在している。このような試料ホルダは、国際公開第２０１４／１９１０３３号（WO2014191033A1）に記載されており、この点に関してこの文献が参照される。とりわけ、少なくとも第２の下側の基板の初期曲率半径ｒ１０は、第２の基板が載置される第２の下側の試料ホルダの表面と一致する。
【０１０３】
ボンディングウェーブに沿った両基板の基板曲率半径ｒ１，ｒ２は、弾性理論に基づく方程式を、上記のパラメータを考慮して解いた結果である。基板曲率半径ｒ１，ｒ２は、とりわけ位置および時間の関数である。
【０１０４】
ボンディングウェーブ速度は、上記のパラメータの結果である。
【０１０５】
本発明のさらなる利点、特徴、および詳細は、好ましい実施例に関する以下の記載から、図面に基づいて明らかとなる。
【図面の簡単な説明】
【０１０６】
【図１ａ】本発明による方法の第１の実施形態の第１のプロセスステップの、縮尺通りでない概略横断面図である。
【図１ｂ】第２のプロセスステップの、縮尺通りでない概略横断面図である。
【図１ｃ】第３のプロセスステップの、縮尺通りでない概略横断面図である。
【図１ｄ】第４のプロセスステップの、縮尺通りでない概略横断面図である。
【図１ｅ】第５のプロセスステップの、縮尺通りでない概略横断面図である。
【図１ｆ】第６のプロセスステップの、縮尺通りでない概略横断面図である。
【図１ｇ】第７のプロセスステップの、縮尺通りでない概略横断面図である。
【図１ｈ】第８のプロセスステップの、縮尺通りでない概略横断面図である。
【図１ｉ】第９のプロセスステップの、縮尺通りでない概略横断面図である。
【図１ｊ】第１０のプロセスステップの、縮尺通りでない概略横断面図である。
【図２】本発明による方法の第３の実施形態の追加的なプロセスステップの、縮尺通りでない概略横断面図である。
【図３】任意選択の追加的なプロセスステップの、縮尺通りでない概略横断面図である。
【図４】２つの基板の、縮尺通りでない概略横断面図である。
【発明を実施するための形態】
【０１０７】
図面中、同一の構成部分および同一機能を有する構成部分は、同じ符号で示されている。
【０１０８】
図１ａは、第１のプロセスステップを示す。第１のプロセスステップでは、第１の、とりわけ上側の基板２を、第１の、とりわけ上側の試料ホルダ１の試料ホルダ表面１ｏに位置固定されている。位置固定は、位置固定手段３を介して保持力ＦＨ１によって実施される。
【０１０９】
第１の試料ホルダ１は、とりわけ中心にある貫通開口部、とりわけ孔部４を有する。貫通開口部は、第１の基板２を変形させるための変形手段６（図１ｂ）を貫通挿入するために使用される。
【０１１０】
ここに示されていない有利な１つの実施形態では、第１の試料ホルダ１は、複数の穴部５を有しており、これらの穴部５を通して測定手段によってボンディングの進行状況を観察することができる。穴部５は、好ましくは縦長の切欠部である。
【０１１１】
第２の、とりわけ下側の試料ホルダ１’の上に、第２の基板２’が装填され、位置固定される。位置固定は、位置固定手段３’を介して保持力ＦＨ２によって実施される。
【０１１２】
位置固定手段３，３’は、好ましくは真空固定部である。
【０１１３】
試料ホルダ１，１’は、とりわけヒータ１１（加熱手段）を有する。図面では見易くするために、ヒータ１１を第２の下側の試料ホルダ１’にのみ概略的に図示するものとする。
【０１１４】
基板２，２’の特性を記述する、または基板２，２’に影響を与える、上に挙げた全てのパラメータまたは力は、一般に位置および／または時間の関数である。パラメータの例として、両基板２，２’の温度Ｔ１およびＴ２が挙げられる。温度Ｔ１またはＴ２は、一般に位置に関連し得るので、温度勾配が存在する。この場合には温度を、位置および／または時間の陽関数として表すことが有利である。力の例としては、２つの重力Ｇ１およびＧ２が挙げられる。これら２つの重力Ｇ１およびＧ２は、図面では、基板２，２’に作用する全重力を表している。しかし、両基板２，２’を無限小の（質量）部分ｄｍに分解できること、および、重力の影響をこれらの質量部分ｄｍのそれぞれに適用できることは、当業者には自明である。したがって重力は、一般に位置および／または時間の関数として表すべきであろう。
【０１１５】
同様の考えは、その他の全てのパラメータおよび／または力に関しても適用される。
【０１１６】
図１ｂは、本発明による第２のプロセスステップを示す。第２のプロセスステップでは、変形手段６、とりわけピンが、第１の基板２の裏側２ｉに圧力を加えて、第１の基板２の変形を引き起こす。この場合、第１の基板２の変形は、第１の力Ｆ１によって実施される。
【０１１７】
図１ｃのプロセスステップでは、所定の間隔が得られるまで両試料ホルダ１，１’、ひいては両基板２，２’が相対的に接近される。この接近は、第２のプロセスステップ中に実施することも、または第２のプロセスステップ前に実施することも可能である。
【０１１８】
図１ｄのプロセスステップでは、第２の力Ｆ２によってボンディング（接合）、とりわけプレボンディングが開始される。第２の力Ｆ２は、さらなる、とりわけ無限小に小さい撓みをもたらし、両基板２，２’をさらに接近させ、最終的にはコンタクト点７においてコンタクティングを行う。
【０１１９】
ボンディングウェーブ、より詳細にはボンディングウェーブフロント８は、コンタクト点７からボンディングウェーブ速度ｖで、とりわけ放射対称的に、好ましくは同心状に伝播を開始する。ボンディングウェーブ速度ｖは、さらなるプロセスステップの経過中に変化させることができ、したがってこのボンディングウェーブ速度ｖを、位置（または時間）の関数として定義することができる。ボンディングウェーブ速度ｖには、種々の手段によって影響を与えることができる。
【０１２０】
図１ｅのさらなるプロセスステップでは、第１および／または第２の試料ホルダ１，１’のヒータ１１がスイッチオフされ、これにより、第１および／または第２の基板２，２’の以後の加熱が中断される。図１ｆのさらなるプロセスステップでは、ボンディングウェーブフロント８が、測定手段９によって、とりわけ光学系、好ましくは赤外線光学系によって監視される。測定手段９は、（少なくとも１つの、好ましくは光学系の個数と一致した個数の）穴部５を通して、第１の基板２の基板裏側２ｉ、さらに好ましくは両基板２，２’の間の接合界面、ひいてはボンディングウェーブフロント８を検出する。接合界面の検出は、とりわけ電磁放射に対して感受性を有する測定手段９において実施される。なお、この電磁放射は、大幅に減衰されることなく両基板２，２’を貫通することができるものである。好ましくは、試料ホルダ１’の上側および／または下側および／または内部に光源１２が配置される。光源１２の電磁放射は、試料ホルダ１’および／または基板２，２’を照射および／または透過し、これを測定手段９によって検出することができる。このようにして撮影された画像は、好ましくは白黒画像である。輝度の違いにより、ボンディングされている領域とボンディングされていない領域とを一義的に識別することが可能である。２つの領域の移行領域が、ボンディングウェーブである。このような測定によって、とりわけボンディングウェーブフロント８の位置を特定することが可能であり、ひいては、とりわけこのような位置を複数の特定する場合には、ボンディングウェーブ速度ｖを求めることも可能である。
【０１２１】
図１ｇは、さらなる第７のプロセスステップを示す。第７のプロセスステップでは、保持力ＦＨ１を少なくとも低減させることによって、第１の試料ホルダ１の位置固定３が解除される。位置固定部３が真空固定部である場合、さらに好ましくは別個に制御可能な複数の真空セグメントを有する（複数の保持力ＦＨ１による）真空固定部である場合には、とりわけ内側から外側に向かって複数の真空セグメントを狙い通りにスイッチオフしていく（もしくは１つまたは複数の保持力ＦＨ１を狙い通りに低減させていく）ことによって解離が実施される。
【０１２２】
図１ｈは、さらなるプロセスステップを示す。このプロセスステップでは、第１の基板ホルダ１から解離された後のボンディングウェーブフロント８が、測定手段９によって監視される。
【０１２３】
図１ｉは、さらなるプロセスステップを示す。このプロセスステップでは、変形手段６が第１の基板２に与えている作用が中断される。変形手段６が機械的な変形手段である場合、とりわけピンである場合には、これを引き戻すことによって中断が実施される。ノズルを使用する場合には、流体の流れを遮断することによって中断が実施される。電場および／または磁場の場合には、電場および／または磁場をスイッチオフすることによって中断が実施される。
【０１２４】
図１ｊは、さらなるプロセスステップを示す。このプロセスステップの後には、両基板２，２’は互いに完全にボンディングされた状態となっている。とりわけこのプロセスステップでは、ボンディングが終了するまで、測定手段９によってボンディングウェーブフロント８（この過程状態ではボンディングは既に終了したのでもはや図示されていない）が引き続き監視され、ボンディングの終了時には、第１および第２の基板２，２’から形成された基板スタック１０が完成された状態となっている。
【０１２５】
図２は、任意選択のプロセスステップを示す。とりわけ図１ｇのプロセスステップの後に位置するこのプロセスステップでは、第２の下側の試料ホルダ１’の第２の下側の位置固定部３’の保持力ＦＨ２が低減される。とりわけ保持力ＦＨ２は、０まで低減される。すなわち位置固定が解除される。これによってとりわけ第２の基板２’は、妨げられることなく移動可能となり、とりわけ下側の試料ホルダ表面１ｏ’に沿って横方向に移動可能となる。
【０１２６】
さらに別の有利な実施形態では、第２の基板２’が、第２の下側の試料ホルダ１’からとりわけ局所的に浮き上がるまで持ち上げられる。このことは、とりわけ第２の試料ホルダ１’から第２の基板２’に圧力を加えることによって引き起こされる。
【０１２７】
重力Ｇ２は、ボンディングプロセスの全期間にわたって第２の基板２’の持ち上がりに対抗し、ひいては両基板２，２’のコンタクティング、ひいては「ランアウト（run-out）」にも影響を与える。
【０１２８】
図３は、本発明による任意選択のプロセスステップを示す。このプロセスステップでは、完全にボンディングされた基板スタック１０が形成される前に、本発明による過程が進められているチャンバが換気される。この換気は、とりわけボンディングウェーブフロント８の進行を制御するために使用される。影響を与える手段についての詳細な説明は、国際公開第２０１４／１９１０３３号（WO2014/191033A1）に開示されており、この点に関してこの文献が参照される。換気は、ガスまたはガス混合物によって実施される。とりわけ換気は、弁を周囲雰囲気に開放することによって実施され、これによってチャンバは、周囲ガス（混合物）によって換気される。周囲雰囲気に対して換気する代わりに、ガスまたはガス混合物によってチャンバに過圧を加えることも考えられる。
【０１２９】
図４は、２つの基板２，２’の、縮尺通りでない概略横断面図であり、これら２つの基板２，２’は、多数のパラメータによって定義される。基板表面２ｏ，２ｏ’は、所定の時点における、第１の上側の基板２または第２の下側の基板２’の湾曲線に相当する。基板表面２ｏ，２ｏ’は、主に上記のパラメータによって定義される。基板表面２ｏ，２ｏ’の形状は、本発明によるボンディング過程の間、時間の関数として変化する。
【符号の説明】
【０１３０】
１，１’  試料ホルダ
１ｏ，１ｏ’  試料ホルダ表面
２，２’  基板
２ｏ，２ｏ’  基板表面
２ｉ  基板裏側
３，３’  位置固定部
４  孔部
５  穴部
６  変形手段
７  コンタクト点
８  ボンディングウェーブフロント
９  測定手段
１０  基板スタック
１１  ヒータ
１２  光源
Ｆ１，Ｆ２  力
ＦＨ１，ＦＨ２  保持力
ｖ  ボンディングウェーブ速度
ＴＨ  加熱温度
Ｔ１，Ｔ２  基板の温度
Ｅ１，Ｅ２  基板の弾性率
ｄ１，ｄ２  基板の厚さ
Ｖ１，Ｖ２  基板の体積
ｍ１，ｍ２  基板の質量
ｐ１，ｐ２  基板の密度
Ｇ１，Ｇ２  基板の重力
ｒ１，ｒ２  基板の曲率半径
ｒ１０，ｒ２０  基板の初期曲率半径
Ｄ  基板縁部間隔
【図１ａ】
2019511830.tif 000003
【図１ｂ】
2019511830.tif 000004
【図１ｃ】
2019511830.tif 000005
【図１ｄ】
2019511830.tif 000006
【図１ｅ】
2019511830.tif 000007
【図１ｆ】
2019511830.tif 000008
【図１ｇ】
2019511830.tif 000009
【図１ｈ】
2019511830.tif 000010
【図１ｉ】
2019511830.tif 000011
【図１ｊ】
2019511830.tif 000012
【図２】
2019511830.tif 000013
【図３】
2019511830.tif 000014
【図４】
2019511830.tif 000015
【国際調査報告】
2019511830.tif 000016
2019511830.tif 000017
2019511830.tif 000018
2019511830.tif 000019